(57)【特許請求の範囲】
【請求項１】
（Ａ）下記一般式（１）で示されるポリアミド酸と、（Ｂ）感光剤と、を含有し、該（Ｂ）感光剤がキノンジアジド化合物であることを特徴とする感光性ポリアミド酸組成物。
【化１】
0005065853.tif 000014
（Ｒ１は炭素数２以上のアルキレン基を示し、Ｒ２からＲ４は２価から４価の有機基を示す。ｍ、ｎはモルパーセントを示しｍ＋ｎ＝１００かつ０＜ｎ＜１００である。ｏは１以上の整数を表す。）
【請求項２】
前記（Ａ）ポリアミド酸中のＲ１が、下記一般式（２）であることを特徴とする、請求項１に記載の感光性ポリアミド酸組成物。
［化２］
Ｃ４Ｈ８                                        ・・・（２）
【請求項３】
請求項１又は２に記載の感光性ポリアミド酸組成物の層と、支持フィルム層とを含むことを特徴とする感光性ドライフィルム。
【請求項４】
請求項３に記載の感光性ドライフィルムと、感光層を保護するカバーフィルムとが積層されていることを特徴とする感光性積層フィルム。
【発明の詳細な説明】
【技術分野】
【０００１】
本発明は、感光性ポリアミド酸組成物およびそれを用いた感光性ドライフィルム、積層フィルムに関する。
【背景技術】
【０００２】
近年フレキシブルプリント基板（以下、ＦＰＣ）と呼ばれるフィルム状のプリント基板が活況を得ている。この基板は配線加工されたＦＣＣＬ（Ｆｌｅｘｉｂｌｅ  Ｃｏｐｐｅｒ  Ｃｌａｄ  Ｌａｍｉｎａｔｅ）上にポリイミドフィルムなどから構成されるカバーレイを具備した構造になっており、主に携帯電話、ノート型パソコン、デジタルカメラなどの機器に用いられている。ＦＰＣは折り曲げても機能を維持することから、機器の小型化、軽量化に向けて無くてはならない材料となっている。特に近年、各種電子機器の小型化、軽量化が進んでおり、このような製品にＦＰＣを採用することで、当該機器の寸法及び重量減少、製品コストの低減並びに設計の単純化などに貢献している。
【０００３】
このＦＰＣに備えられるカバーレイ材料としては、折り曲げ耐性、耐熱性、電気絶縁性の観点より、接着剤を付与したポリイミドフィルムが使用されている。しかし、当該ポリイミドフィルムを用いる場合、人の手により張り合わせ、打ち抜きを行うので、位置合わせ精度、コストの面で問題がある。そこで、ポリイミド前駆体に感光性を付与し、配線パターンを形成した後、当該ポリイミド前駆体を加熱することでポリイミドを形成させる種種の方法が考案されている（特許文献１、２）。
【０００４】
しかし、これらのポリイミド前駆体をポリイミドにする場合、３００℃以上の高温を必要とするので、高温をかけることのできない用途、例えば電子機器に用いられるＦＰＣに備えられるカバーレイ材料には使用することが困難である。またポリイミド前駆体からポリイミドに変換する際に、脱溶媒やポリアミド酸の閉環反応に伴う応力から、ＦＰＣに反りが発生する。ＦＰＣに反りが生じると、ＦＣＣＬとカバーレイの接着性不良や、ＦＰＣを具備した電子機器の駆動電力が高くなるなどの問題が生じる。従って銅配線上にカバーレイを具備したＦＰＣの反りを改善することが求められている。
また感光性ドライフィルムの製造において、巻き取りした感光性ドライフィルムの感光層が支持フィルムに密着する問題がある。そこでカバーフィルムを積層させることで支持フィルムへの密着を防ぐことができるが、感光層にタック性がないと積層できない。
【特許文献１】特許第３０６４５７９号
【特許文献２】特開２００２−２７８０６１号公報
【発明の開示】
【発明が解決しようとする課題】
【０００５】
本発明では前記課題を解決することを鑑み、ＦＣＣＬなどのフレキシブルな基材にカバーレイを形成しても反りがなく、該感光性ポリアミド樹脂組成物を用いた感光性ドライフィルムにおいて、表面にタックを残すことでカバーフィルムを具備することのできる感光性ポリアミド酸組成物、当該感光性ポリアミド酸組成物を用いた感光性ドライフィルム、感光性積層フィルムを提供することを目的とする。
【課題を解決するための手段】
【０００６】
本発明者は鋭意検討を進めた結果、特定の構造を有するポリアミド酸を含む酸組成物を用いることで、前記課題を解決するに至った。すなわち、本発明の目的は次の構成により達成できることができる。
Ｉ．（Ａ）下記一般式（１）で示されるポリアミド酸と、（Ｂ）感光剤と、を含有し、該（Ｂ）感光剤がキノジアジド化合物であることを特徴とする感光性ポリアミド酸組成物。
【０００７】
【化１】
0005065853.tif 000002
【０００８】
（Ｒ１は炭素数２以上のアルキレン基を示し、Ｒ２からＲ４は２価から４価の有機基を示す。ｍ、ｎはモルパーセントを示しｍ＋ｎ＝１００かつ０＜ｎ＜１００である。ｏは１以上の整数を表す。）
ＩＩ．前記（Ａ）ポリアミド酸中のＲ１が、下記一般式（２）であることを特徴とする、Ｉに記載の感光性ポリアミド酸組成物。
［化２］
Ｃ４Ｈ８                                        ・・・（２）
【０００９】
ＩＩＩ．前記Ｉ又はＩＩに記載の感光性ポリアミド酸組成物の層と、支持フィルム層とを含むことを特徴とする感光性ドライフィルム。
ＩＶ．前記ＩＩＩに記載の感光性ドライフィルムと、感光層を保護するカバーフィルムとが積層されていることを特徴とする感光性積層フィルム。
【発明の効果】
【００１０】
本発明の感光性ポリアミド酸組成物を用いることにより、ベイク後の感光性ドライフィルム、積層フィルムの反りを抑えることができる。
【発明を実施するための最良の形態】
【００１１】
以下、本発明について具体的に説明する。
本発明に用いられるポリアミド樹脂は、カルボキシル基を有する化合物とアミノ基を有する化合物から公知の方法で合成される。ポリアミド樹脂としては、アルカリ水溶液への溶解性の観点からポリイミド前駆体が好ましく、ポリアミド酸がより好ましい。
ポリアミド樹脂のモノマーとして用いられるカルボキシル基を有する化合物、アミノ基を有する化合物としては、例えば、以下に示すものがある。
【００１２】
（Ａ）ポリアミド樹脂  
カルボキシル基を有する化合物としては、具体的に、ピロメリット酸二無水物、３，３’,４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ベンゾフェノンテトラカルボン酸二無水物、２，２’，３，３’−ベンゾフェノンテトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、ビス（３，４−ジカルボキシフェニル）スルホン二無水物、３，３’−オキシジフタル酸二無水物、４，４’−オキシジフタル酸二無水物、２，２−ビス（４−（４−アミノフェノキシ）フェニル）プロパン、１，３−ジヒドロ−１，３−ジオキソ−５−イソベンゾフランカルボン酸−１，４−フェニレンエステル、４−（２，５−ジオキソテトラヒドロフラン−３−イル）−１，２，３，４−テトラヒドロナフタレン−１，２−ジカルボン酸無水物、１，２，５，６−ナフタレンテトラカルボン酸二無水物、２，３，６，７−ナフタレンテトラカルボン酸二無水物、２，３，５，６−ピリジンテトラカルボン酸二無水物、３，４，９，１０−ペリレンテトラカルボン酸二無水物、２，２−ビス（３，４−ジカルボキシフェニル）ヘキサフルオロプロパン二無水物、２，２−ビス（４−（３，４−ジカルボキシフェノキシ）フェニル）ヘキサフルオロプロパン二無水物、２，２−ビス（４−（３，４−ジカルボキシベンゾイルオキシ）フェニル）ヘキサフルオロプロパン二無水物、２，２’−ビス（トリフルオロメチル）−４，４’−ビス（３，４−ジカルボキシフェノキシ）ビフェニル二無水物などを挙げられる。
【００１３】
脂肪族テトラカルボン酸二無水物としては、シクロブタンテトラカルボン酸二無水物、１，２，３，４−シクロペンタンテトラカルボン酸二無水物、２，３，５，６−シクロヘキサンテトラカルボン酸二無水物、５−（２，５−ジオキソテトラヒドロ−３−フラニル）−３−メチル−３−シクロヘキセン−１，２−ジカルボンサン二無水物、エチレングリコール−ビス−無水トリメリット酸エステル、ブタンジオール−ビス−無水トリメリット酸エステル、ペンタンジオール−ビス−無水トリメリット酸エステル、ビシクロ[２，２，２]オクト−７−エン−２，３，５，６テトラカルボン酸二無水物、１，２，３，４−ブタンテトラカルボン酸二無水物などを挙げることができる。これらは単独で用いても２種以上を用いてもよい。
【００１４】
これらのうち、感光層をベイクすることにより得られるフィルムのガラス転移温度（Ｔｇ−２）を下げるという観点から、ピロメリット酸二無水物、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ベンゾフェノンテトラカルボン酸二無水物、２，２’，３，３’−ベンゾフェノンテトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、ビス（３，４−ジカルボキシフェニル）スルホン二無水物、３，３’−オキシジフタル酸二無水物、４，４’−オキシジフタル酸二無水物、２，２−ビス（４−（４−アミノフェノキシ）フェニル）プロパン、１，３−ジヒドロ−１，３−ジオキソ−５−イソベンゾフランカルボン酸−１，４−フェニレンエステル、エチレングリコール−ビス−無水トリメリット酸エステル、ブタンジオール−ビス−無水トリメリット酸エステル、ペンタンジオール−ビス−無水トリメリット酸エステルが好ましい。
アミノ基を有する化合物としては、一般式（４）で表される化合物が好ましい。
【００１５】
【化４】
0005065853.tif 000003
【００１６】
（Ｒ１は炭素数２以上のアルキレン基を表し、ｎは１以上の整数を表す。）
具体的には、Ｒ１＝Ｃ２Ｈ４、ｔ−Ｃ３Ｈ６、Ｃ４Ｈ８で表される化合物が挙げられる。
また、前記アミノ基を有する化合物とそれ以外のアミノ基を有する化合物を同時に用いることが可能である。具体的には１，４−ジアミノベンゼン、１，３−ジアミノベンゼン、２，４−ジアミノトルエン、４，４’−ジアミノジフェニルメタン、４，４’−ジアミノジフェニルエーテル、３，４’−ジアミノジフェニルエーテル、３，３’−ジメチル−４，４’−ジアミノビフェニル、２，２’−ジメチル−４，４’−ジアミノビフェニル、２，２’−ビス（トリフルオロメチル）−４，４’−ジアミノビフェニル、３，７−ジアミノ−ジメチルベンゾチオフェン−５，５−ジオキシド、４，４’−ジアミノベンゾフェノン、３，３’−ジアミノベンゾフェノン、４，４’−ビス（４−アミノフェニル）スルフィド、４，４’−ジアミノジフェニルスルホン、４，４’−ジアミノベンズアニリド、１，ｎ−ビス（４−アミノフェノキシ）アルカン、１，３−ビス（４−アミノフェノキシ）−２，２−ジメチルプロパン、１，２−ビス［２−（４−アミノフェノキシ）エトキシ］エタン、９，９−ビス（４−アミノフェニル）フルオレン、５（６）−アミノ−１−（４−アミノメチル）−１，３，３−トリメチルインダン、１，４−ビス（４−アミノフェノキシ）ベンゼン、１，３−ビス（４−アミノフェノキシ）ベンゼン、１，３−ビス（３−アミノフェノキシ）ベンゼン、４，４’−ビス（４−アミノフェノキシ）ビフェニル、４，４’−ビス（３−アミノフェノキシ）ビフェニル、２，２−ビス（４−アミノフェノキシフェニル）プロパン、ビス［４−（４−アミノフェノキシ）フェニル］スルホン、ビス［４−（３−アミノフェノキシ）フェニル］スルホン、２，２−ビス［４−（４−アミノフェノキシ）フェニル］ヘキサフルオロプロパン、３，３’−ジカルボキシ−４，４’−ジアミノジフェニルメタン、４，６−ジヒドロキシ−１，３−フェニレンジアミン、３，３’−ジヒドロキシ−４，４’−ジアミノビフェニル、１，４−ビス（４−アミノフェノキシ）ペンタン、１，５−ビス（４'−アミノフェノキシ）ペンタン、ビス（γ−アミノプロピル）テトラメチルジシロキサン、１，４−ビス（γ−アミノプロピルジメチルシリル）ベンゼン、ビス（４−アミノブチル）テトラメチルジシロキサン、ビス（γ−アミノプロピル）テトラフェニルジシロキサン、式（５）で表されるジアミノシロキサン化合物などが挙げられる。これらは単独で用いても２種以上を用いてもよい。
【００１７】
【化５】
0005065853.tif 000004
【００１８】
（ｒは２〜１２の整数である。）
これらのうち、Ｔｇ−２を下げるという観点から、１，４−ジアミノベンゼン、１，３−ジアミノベンゼン、２，４−ジアミノトルエン、４，４’−ジアミノジフェニルメタン、４，４’−ジアミノジフェニルエーテル、３，４’−ジアミノジフェニルエーテル、３，３’−ジメチル−４，４’−ジアノビフェニル、２，２’−ジメチル−４，４’−ジアミノビフェニル、３，７−ジアミノ−ジメチルベンゾチオフェン−５，５−ジオキシド、４，４’−ジアミノベンゾフェノン、３，３’−ジアミノベンゾフェノン、４，４’−ビス（４−アミノフェニル）スルフィド、４，４’−ジアミノジフェニルスルホン、４，４’−ジアミノベンズアニリド、１，ｎ−ビス（４−アミノフェノキシ）アルカン、１，３−ビス（４−アミノフェノキシ）−２，２−ジメチルプロパン、１，２−ビス［２−（４−アミノフェノキシ）エトキシ］エタン、９，９−ビス（４−アミノフェニル）フルオレン、５（６）−アミノ−１−（４−アミノメチル）−１，３，３−トリメチルインダン、１，４−ビス（４−アミノフェノキシ）ベンゼン、１，３−ビス（４−アミノフェノキシ）ベンゼン、１，３−ビス（３−アミノフェノキシ）ベンゼン、４，４’−ビス（４−アミノフェノキシ）ビフェニル、４，４’−ビス（３−アミノフェノキシ）ビフェニル、２，２−ビス（４−アミノフェノキシフェニル）プロパン、ビス［４−（４−アミノフェノキシ）フェニル］スルホン、ビス［４−（３−アミノフェノキシ）フェニル］スルホン、４，６−ジヒドロキシ−１，３−フェニレンジアミン、３，３’−ジヒドロキシ−４，４’−ジアミノビフェニル、１，４−ビス（４−アミノフェノキシ）ペンタン、１，５−ビス（４'−アミノフェノキシ）ペンタン、ビス（γ−アミノプロピル）テトラメチルジシロキサン、１，４−ビス（γ−アミノプロピルジメチルシリル）ベンゼン、ビス（４−アミノブチル）テトラメチルジシロキサン、ビス（γ−アミノプロピル）テトラフェニルジシロキサン、式（５）で表されるジアミンが好ましい。
【００１９】
【化６】
0005065853.tif 000005
【００２０】
（ｒは２〜１２の整数である。）  本発明の感光性ポリアミド樹脂組成物を脱溶剤して得られる感光層のＴｇ（Ｔｇ−１）は１２０℃以下であることが好ましく、１００℃以下であることがより好ましく、９０℃以下であることがさらに好ましい。Ｔｇ−１を１２０℃以下とすることで、脱溶剤に伴う応力を除去でき、支持フィルムおよび該感光層からなるフィルム（以下感光性ドライフィルム）の反りを低減することが可能となる。
ポリイミド前駆体を合成する際、必要に応じて、単官能の酸無水物、単官能カルボン酸、単官能アミンを用いて高分子末端を封止してもよい。
また本発明に用いられるポリイミド前駆体のカルボキシル基の一部を、アルコール化合物など公知の化合物、および方法を用いてエステル化することも可能である。
【００２１】
（Ｂ）感光剤
本発明に用いられる（Ｂ）感光剤は、活性光線照射により酸を発生する化合物が好ましい。中でもキノンジアジド化合物が好ましい。例えば米国特許第２７９７２１３号、３６６９６５８号に記載のものを用いることができる。その中でも、フェノール化合物と１，２−ナフトキノン−２−ジアジド−４−スルホン酸又は、１，２−ナフトキノン−２−ジアジド−５−スルホン酸とのエステル化合物が好ましい。これらは単独で用いてもよいし、２種類以上組み合わせて用いてもよい。
本発明に用いられる（Ｂ）感光剤の配合量は、（Ａ）ポリアミド樹脂１００重量部に対して５〜３０重量部が好ましく、１０〜２０重量部がさらに好ましい。感光剤の配合量は、感度の点から５重量部以上、光の吸収の点から３０重量部以下が好ましい。
【００２２】
（Ｃ）有機溶剤
本発明の感光性ポリアミド樹脂組成物には（Ｃ）有機溶剤を含有していてもよい。（Ｃ）有機溶剤としては、アルカリ現像液への溶解性の観点からγ−ブチロラクトン、乳酸エチルなどのエステル化合物、テトラヒドロフランなどのエーテル化合物が好ましい。これらの有機溶剤は単独で使用してもよいし、２種以上を組み合わせて使用してもよい。本発明に用いることのできる有機溶剤は、ポリアミド樹脂１００重量部に対し１２０〜９００重量部が好ましい。
【００２３】
本発明に用いる有機溶剤には、必要に応じて、γ−ブチロラクトンよりも低沸点である溶媒を配合することができる。低沸点溶媒を配合することにより、乾燥時の発泡を抑制することができる。
低沸点溶媒としては、具体的には、アセトン、メチルエチルケトン、メチルイソブチルケトンなどのケトン類、エチルアルコール、イソプロピルアルコール、ｎ−ブタノール、エチレングリコール、ジエチレングリコール、トリエチレングリコール、プロピレングリコール又はヘキシレングリコール等のアルコール類、１,４−ジオキサン、トリオキサン、ジエチルアセタール、１,２−ジオキソラン、ジエチレングリコールジメチルエーテル、テトラヒドロフラン、アニソール等のエーテル類、酢酸エチル、安息香酸メチル、エチレングリコールモノメチルエーテルアセテート、エチレングリコールモノエチルエーテルアセテート、エチレングリコールモノプロピルエーテルアセテート、エチレングリコールジアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、プロピレングリコールジアセテート、ジエチレングリコールモノメチルエーテルアセテート、ジエチレングリコールモノエチルエーテルアセテート、ジエチレングリコールジアセテート等のエステル類、ｎ−ヘプタン、ｎ−オクタン、シクロヘキサン、ベンゼン、トルエン、キシレン、エチルベンゼン及びジエチルベンゼン等の炭化水素類が挙げられる。
【００２４】
（可塑剤）
本発明の感光性ポリアミド樹脂組成物には必要に応じて可塑剤を配合することが出来る。可塑剤は、ベイク後のフィルムと基板から成るシートの反りを低減する観点から、一般式（６）で示される化合物が好ましい。
【００２５】
【化７】
0005065853.tif 000006
【００２６】
（ｕは０以上の整数。Ｒ１３、Ｒ１４は単結合、酸素原子、２価以上の有機基。
Ｘ１からＸ１４は水素原子、水酸基、有機基を表し、それぞれ同一でも異なっていても良い。）
具体的には、ジヒドロキシジフェニルメタン、４，４’−ジオキシフェノール、１，４−ビス−（３−ヒドロキシフェノキシ）−ベンゼン、１，３−ビス−（４−ヒドロキシフェノキシ）−ベンゼン、１，５−ビス−（ｏ−ヒドロキシフェノキシ）−３−オキサペンタン、α、α’−ビス−（４−ヒドロキシフェニル）−１，４−ジイソプロピルベンゼンなどの２核体、トリス（ヒドロキシフェニル）メタン、トリス（ヒドロキシフェニル）エタン、４−｛４−［１，１−ビス（４−ヒドロキシフェニル）エチル］−α，α−ジメチルベンジル｝フェノールなどの３核体などが挙げられる。これらのフェノール化合物は単独で用いても２種類以上組み合わせて用いても良い。
【００２７】
本発明にもちいることのできる可塑剤には一般式（７）で示される化合物も好適に用いることができる。
【００２８】
【化８】
0005065853.tif 000007
【００２９】
（Ｒ１５からＲ１７は、エチレングリコール鎖および／またはプロピレングリコール鎖を含む有機基であり、それぞれ同一でも異なっていても良い。）
具体的には一般式（８）および一般式（９）で示される化合物が挙げられるがこれに限られたものではない。
【００３０】
【化９】
0005065853.tif 000008
【００３１】
（ｎは０以上の整数）
【００３２】
【化１０】
0005065853.tif 000009
【００３３】
（ｎは０以上の整数）
これらの化合物は単独で用いても２種類以上組み合わせて用いても良い。
また一般式（６）および一般式（７）で表される化合物を組み合わせて用いても良い。
【００３４】
（溶解抑止剤）
本発明の感光性ポリアミド樹脂組成物には必要に応じて溶解抑止剤を配合することができる。溶解抑止剤を配合することで、ポリアミド樹脂のアルカリ現像液への溶解性を抑止することができる。本発明に用いられる溶解抑止剤とは、ポリアミド樹脂のカルボキシル基と水素結合する化合物をいう。ポリアミド樹脂のカルボキシル基が溶解抑止剤と水素結合することで現像液から遮蔽され、溶解を抑止することが可能となる。
【００３５】
カルボキシル基と水素結合する基を有する化合物としては、カルボン酸化合物、カルボン酸エステル化合物、アミド化合物、ウレア化合物などが挙げられる。アルカリ水溶液への溶解抑止効果及び保存安定性の観点より、アミド化合物、ウレア化合物が好ましい。
アミド化合物としては、例えば、Ｎ，Ｎ−ジエチルアセトアミド、Ｎ，Ｎ−ジイソプロピルホルムアミド、Ｎ，Ｎ−ジメチルブチルアミド、Ｎ，Ｎ−ジブチルアセトアミド、Ｎ，Ｎ−ジプロピルアセトアミド、Ｎ，Ｎ−ジブチルホルムアミド、Ｎ，Ｎ−ジエチルプロピオンアミド、Ｎ，Ｎ−ジメチルプロピオンアミド、Ｎ，Ｎ’−ジメトキシ−Ｎ，Ｎ’−ジメチロキサミド、Ｎ−メチル−ε−カプロラクタム、４−ヒドロキシフェニルベンズアミド、サリチルアミド、サリチルアニリド、アセトアニリド、２’−ヒドロキシフェニルアセトアニリド、３’−ヒドロキシフェニルアセトアニリド、４’−ヒドロキシフェニルアセトアニリドが挙げられる。
【００３６】
中でも、感光層及び該感光層をベイクすることで得られたフィルムの低Ｔｇ化、感光層の高感度化、高残膜率化の観点より、芳香族水酸基を含有するアミド化合物がより好ましい。具体的には、４−ヒドロキシフェニルベンズアミド、３’−ヒドロキシフェニルアセトアニリド、４’−ヒドロキシフェニルアセトアニリドが挙げられる。これらは単独で使用してもよいし、２種以上を組み合わせて使用してもよい。
ウレア化合物としては、例えば、１，３−ジメチルウレア、テトラメチルウレア、テトラエチルウレア、１，３−ジフェニルウレア、３−ヒドロキシフェニルウレアが挙げられる。中でも、高感度化、高残膜率化、感光層及び該感光層をベイクすることにより得られたフィルムの低Ｔｇ化の観点より、芳香族水酸基を含有するウレア化合物がより好ましい。具体的には３−ヒドロキシフェニルウレアが挙げられる。これらは単独で使用してもよいし、２種以上を組み合わせて使用してもよい。
【００３７】
本発明に用いることのできる溶解抑止剤は、アミド化合物を用いる場合、（Ａ）ポリアミド樹脂のカルボキシル基１ｍｏｌに対して、溶解抑止効果発現の点から０．１ｍｏｌ〜１．５ｍｏｌを配合することが好ましく、０．１５〜１．０ｍｏｌ配合することがより好ましい。
本発明に用いられる（Ｂ）溶解抑止剤は、ウレア化合物を用いる場合、（Ａ）ポリイミド前駆体のカルボキシル基１ｍｏｌに対して、溶解抑止効果発現の点から０．１ｍｏｌ〜１．５ｍｏｌが好ましい。溶解抑止効果発現及びアルカリ現像後のベイクで得られるポリイミドの機械物性の観点から、０．１５〜０．５ｍｏｌ配合することがより好ましい。
【００３８】
また、アミド化合物とウレア化合物の両方を用いる場合には、アミド化合物とウレア化合物の総量が、溶解抑止効果の観点から、（Ａ）ポリイミド前駆体のカルボキシル基１ｍｏｌに対して、０．１ｍｏｌ〜１．５ｍｏｌの範囲が好ましい。
本発明では、ベイク後のフィルムの機械物性を向上させる目的で、架橋剤を配合することができる。架橋剤としては式（１０）で表されるテトラカルボン酸化合物又はテトラカルボン酸エステル化合物、式（１１）で表されるポリアミド酸化合物又はカルボキシル基含有ポリアミド酸エステル化合物が好ましい。
【００３９】
【化１１】
0005065853.tif 000010
【００４０】
（Ｒ１８は４価の有機基、Ｒ１９〜Ｒ２２は水素又は炭素数１〜２０の有機基であり、それぞれ同一でも異なっていてもよい。）
【００４１】
【化１２】
0005065853.tif 000011
【００４２】
（Ｒ２３、Ｒ２５、Ｒ２７は４価の有機基であり、それぞれ同一でも異なっていてもよい。Ｒ２４、Ｒ２６は２価〜４価の有機基であり、それぞれ同一でも異なっていてもよい。Ｒ２８〜Ｒ３３は水素又は炭素数が１〜２０の有機基であり、それぞれ同一でも異なっていてもよい。ｖは０〜１００の整数である。）
【００４３】
本発明に用いることのできる架橋剤の配合量は、ポリアミド樹脂の残アミノ基のモル数に対して、架橋効果発現の観点から、０．１ｍｏｌ〜１．５ｍｏｌが好ましく、０．５ｍｏｌ〜１．１ｍｏｌがより好ましい。
残アミノ基量は高速液体クロマトグラフィーを用いて算出することが可能である。
本発明の感光性ポリアミド樹脂組成物には、必要に応じて、熱塩基発生剤を含むことができる。熱塩基発生剤とは、加熱することで塩基を発生する化合物のことである。例えば、アミンなどの塩基を、スルホン酸などの酸で塩構造を作る、ジカーボネート化合物により保護する、酸クロライド化合物により保護する。それにより、室温では塩基性を発現せず安定であり、加熱により脱保護し、塩基を発生させる熱塩基発生剤とすることができる。
【００４４】
該熱塩基発生剤を配合することで、ポリアミド樹脂としてポリアミド酸又はカルボキシル基含有ポリアミド酸エステルを用いる場合、現像後の加熱イミド化の温度を比較的低温にすることが可能となる。
熱塩基発生剤としては、具体的にはＵ−ＣＡＴ（登録商標）  ＳＡ８１０、Ｕ−ＣＡＴ  ＳＡ８３１、Ｕ−ＣＡＴ  ＳＡ８４１、Ｕ−ＣＡＴ  ＳＡ８５１（以上商品名  サンアプロ社製）、Ｎ−（イソプロポキシカルボニル）−２，６−ジメチルピペリジン、Ｎ−（ｔｅｒｔ−ブトキシカルボニル）−２，６−ジメチルピペリジン、Ｎ−（ベンジロキシカルボニル）−２，６−ジメチルピペリジン、１，３−ビス（４−アミノフェノキシ）ベンゼンの両方のアミンを二炭酸ジブチルで保護した化合物などが挙げられる。
【００４５】
感光性ポリアミド樹脂組成物の保存安定性、脱溶剤による安定性、アルカリ溶解性、イオンマイグレーション性の観点より、Ｎ−（イソプロポキシカルボニル）−２，６−ジメチルピペリジン、Ｎ−（ｔｅｒｔ−ブトキシカルボニル）−２，６−ジメチルピペリジン、Ｎ−（ベンジロキシカルボニル）−２，６−ジメチルピペリジン、１，３−ビス（４−アミノフェノキシ）ベンゼンの両方のアミンを二炭酸ジブチルで保護した化合物が好ましい。該化合物は、例えばＣｈｅｍｉｓｔｒｙ  Ｌｅｔｔｅｒｓ  Ｖｏｌ．３４、Ｎｏ．１０（２００５）に記載の公知の方法により合成できる。
熱塩基発生剤の配合量は、イミド化の促進及び現像性能の観点から、アルカリ可溶性樹脂１００重量部に対して１〜３０重量部が好ましく、１〜２０重量部がより好ましい。
【００４６】
本発明の感光性ポリアミド樹脂組成物には、支持フィルムとの濡れ性を向上させる目的で、必要に応じてエタノール、２−プロパノール、エチレングリコールなどのアルコール類、乳酸エチル、安息香酸メチル、エチレングリコールモノプロピルアセテートなどのエステル類、メチルエチルケトン、メチルイソブチルケトンなどのケトン類、ｎ−ブチルエーテル、テトラヒドロフラン、ジオキサンなどのエーテル類、エチレングリコールモノエチルエーテル、プロピレングリコールモノエチルエーテルなどのグリコールエーテル類を配合することが出来る。
本発明にの感光性ポリアミド樹脂組成物には、必要に応じてイミダゾール化合物、トリアゾール化合物、テトラゾール化合物、スルフィド化合物を配合することができる。これらの化合物を配合することによって、銅基板との接着性を改善することができる。
【００４７】
（感光性ドライフィルムの作製）
本発明にの感光性ポリアミド樹脂組成物を用いて、感光性ドライフィルムを作製することが可能である。感光性ドライフィルムとは、支持フィルムに当該感光性ポリアミド樹脂組成物を塗布し、溶媒を乾燥させることにより得られる。支持フィルムとしては低密度ポリエチレン、高密度ポリエチレン、ポリプロピレン、ポリエステル、ポリカーボネート、ポリアリレート、ポリアクリロニトリル、エチレン／シクロデセン共重合体（三井化学製、商品名：ＡＰＥＬ）等を用いることができる。またキャリアフィルムの厚みは、塗工性、付着性、ロール性、強靱性、コスト等を考慮し、通常１５〜１００μｍ、好ましくは１５〜７５μｍである。
【００４８】
感光性ポリアミド樹脂組成物の塗布は、上記の支持フィルムにリバースロールコーターやグラビアロールコーター、コンマコーター、リップコーター、スロットダイコーターなど公知の方法を用いて行うことが出来る。
溶媒の乾燥は熱風乾燥や遠赤外線、近赤外線を用いた乾燥機により、温度５０〜１２０℃で行うことができる。脱溶剤により得られた感光層の膜厚は、５〜１００μｍが好ましく、より好ましくは５〜５０μｍである。膜厚は、絶縁信頼性の観点から５μｍ以上が好ましく、良好な線像を得るという観点から１００μｍ以下が好ましい。
【００４９】
当該感光性ドライフィルムにカバーフィルムを積層させ、感光性積層フィルムとすることができる。カバーフィルムを積層させることで、感光層の支持フィルムへの接着を防止することができる。カバーフィルムとしては、低密度ポリエチレン、高密度ポリエチレン、ポリプロピレン、ポリエステル、ポリカーボネート、ポリアリレート、ポリアクリロニトリル、エチレン／シクロデセン共重合体（三井化学製、商品名：ＡＰＥＬ）を用いることができる。
本発明の感光性ポリアミド樹脂組成物はカバーレイとして使用することができる。カバーレイとは、シリコンウェハ、銅張積層板、ＦＰＣなどの上に形成された配線を保護する保護膜をいう。
【００５０】
（カバーレイの作製）  
本発明の感光性ポリアミド樹脂組成物から感光性ドライフィルムを作製し、ＦＰＣ上にカバーレイを形成させることができる。例えば、以下の工程で形成することができる。
１．本発明の感光性ポリアミド樹脂組成物から構成される感光性ドライフィルムをＦＰＣ等の回路形成された面にラミネートし感光層を形成する工程。
該感光性ドライフィルムをＦＰＣ等の回路形成された面に重ね合わせ、平面ラミネートやロールラミネート、真空プレス等の公知の方法により、４０〜１２０℃、好ましくは６０〜１１０℃に加熱しながら、０．２〜４ＭＰａの圧力でラミネートすることで感光層を積層することができる。このとき該感光性ドライフィルムがカバーフィルムを積層した感光性積層フィルムの場合、ラミネート前にカバーフィルムを剥す。ラミネート可能温度を４０℃以上とする事でラミネート前の位置合わせ時にタックにより手間取ったりする事が無くなり、１２０℃以下とすることによりイミド化が進行しすぎないでラミネート時間に余裕ができ、工程マージンを広く取ることができる。なお、ラミネート可能温度とは、気泡残り等の問題がなく、パターンへの埋め込みが充分にできると同時に、樹脂が流れすぎてパターンの外に流れ出さない粘度に感光層を制御することが可能な温度を意味する。  また、感光層のＴｇをラミネート温度より低くすることにより、感光性ドライフィルムのラミネートを好適に行うことが出来る。感光層のラミネート後、支持フィルムは、剥しても剥さなくても良い。支持フィルムを剥さない場合は、露光工程後に剥す。
【００５１】
２．該工程で得た感光層に活性光線を照射する工程。
感光層は、微細孔や微細幅ラインを形成するため、任意のパターンが描かれたフォトマスクを通して露光される。露光量は、感光性ポリアミド樹脂組成物の組成により異なるが、通常１００〜３，０００ｍＪ／ｃｍ2である。この時使用される活性光線としては、例えばＸ線、電子線、紫外線、可視光線等が挙げられる。光源としては低圧水銀灯、高圧水銀灯、超高圧水銀灯、ハロゲンランプ等を使用することができる。本発明では水銀灯のｉ線（３６５ｎｍ）、ｈ線（４０５ｎｍ）、ｇ線（４３６ｎｍ）を用いるのが好ましい。  活性光線を照射する方法としては、密着露光、投影露光のいずれの方法でもよい。
【００５２】
３．活性光線を照射した部分の現像及びリンス工程。
露光後、現像液を用い、浸漬法、スプレー法などの公知の方法にて現像を行い、線像を得ることができる。現像液としては、水酸化ナトリウム水溶液、水酸化カリウム水溶液、炭酸ナトリウム水溶液、炭酸カリウム水溶液等のアルカリ水溶液が使用できる。現像後は、リンス液を用いて洗浄を行う。リンス液としては、水や水に有機溶剤を添加したものなどがある。
【００５３】
４．ベイクによる樹脂パターンの形成。
現像によって得られた線像に、ベイクを行うことにより樹脂パターンが形成される。ベイクは、１００℃〜２００℃の温度で５分〜５時間、連続的又は段階的に行われる。そして、加工品が出来上がる。また、当該感光性ポリアミド樹脂組成物を用いる場合、前記工程で得られた線像に活性光線を照射させる、その後にベイクを行うこともできる。
このようにして得られる加工品としては、ＦＰＣ、多層プリント配線板などが挙げられる。
【実施例】
【００５４】
以下、本発明を実施例により具体的に説明するが、これらの例によって何ら限定されるものではない。
（ポリイミド前駆体の合成）
（合成例１）ポリアミド酸（Ｉ）の合成
三口セパラブルフラスコにポリテトラメチレンオキシド−ジ−ｐ−アミノベンゾエート１３．７ｇ、γ−ブチロラクトン９３ｇを入れ、室温下、均一溶液になるまで攪拌した。次に、ペンタンジオール−ビス−無水トリメリット酸エステル５ｇを加え、氷冷しながら１時間、その後室温で６時間攪拌した。次に生成物を５μｍのフィルターで加圧ろ過することでポリアミド酸（Ｉ）を得た。
【００５５】
（合成例２）ポリアミド酸（ＩＩ）の合成
三口セパラブルフラスコにポリテトラメチレンオキシド−ジ−ｐ−アミノベンゾエート６．８ｇ、１，３−ビス（３−アミノフェノキシ）ベンゼン１．６ｇ、γ−ブチロラクトン５０．６ｇを入れ、室温下、均一溶液になるまで攪拌した。次に、ペンタンジオール−ビス−無水トリメリット酸エステル５ｇを加え、氷冷しながら１時間、その後室温で６時間攪拌した。次に生成物を５μｍのフィルターで加圧ろ過することでポリアミド酸（ＩＩ）を得た。
【００５６】
（合成例３）ポリアミド酸（ＩＩＩ）の合成
三口セパラブルフラスコに１，３−ビス（３−アミノフェノキシ）ベンゼン７．８ｇ、γ−ブチロラクトン７４．３ｇを入れ、室温下、均一溶液になるまで攪拌した。次に、ペンタンジオール−ビス−無水トリメリット酸エステル１２ｇを加え、氷冷しながら１時間、その後室温で６時間攪拌した。次に生成物を５μｍのフィルターで加圧ろ過することでポリアミド酸（ＩＩＩ）を得た。
【００５７】
（反りの観察）
塗工：真空吸着及び加熱できる塗工台（マツキ科学社製）にポリイミドフィルム（Ｋａｐｔｏｎ  ＥＮ−１００  商品名  東レ・デュポン社製）を置き、真空吸着させることで該ポリイミドフィルムを貼り付けた。該ポリイミドフィルム上に、ギャップが１００μｍのアプリケーター（マツキ科学社製）を用いて感光性ポリアミド樹脂組成物を塗布した。
脱溶剤：乾燥機（ＳＰＨ−２０１、エスペック社製）で、６０℃で３０分、次いで９５℃で２０分の条件で脱溶剤を行った。  ベイク：乾燥機（ＳＰＨ−２０１  エスペック社製）を用いて、昇温速度１℃／ｍｉｎ、エアー雰囲気下、１１０℃で６０分、１４０℃で６０分の条件でベイクを行った。
反りの測定：ベイク後に得られたフィルムを長さ５ｃｍ、幅５ｃｍに切り取り、反りを定規を用いて測定した。
【００５８】
（表面タックの評価）
塗工：真空吸着及び加熱できる塗工台（マツキ科学社製）にポリイミドフィルム（Ｒ−３１０−２５  商品名  三菱ポリエステル社製）を置き、真空吸着させることで該ポリエステルフィルムを貼り付けた。該ポリエステルフィルム上に、ギャップが１００μｍのアプリケーター（マツキ科学社製）を用いて感光性ポリアミド樹脂組成物を塗布した。  脱溶剤：乾燥機（ＳＰＨ−２０１、エスペック社製）で、６０℃で３０分、次いで９５℃で２０分の条件で脱溶剤を行い感光性ドライフィルムを得た。
該感光性ドライフィルムの表面を、触診によってタック有無を評価した。フィルムに指紋がつく、ないし、タックがあった場合を○、ない場合を×とした。
【００５９】
[実施例１]
合成例１で得たポリアミド酸（Ｉ）１０ｇ、感光剤としてポリアミド酸に対して２０重量部のキノンジアジド化合物（式１２）０．４２ｇを２０ｃｃガラス瓶に入れ、ミックスローター（ＭＲ−５  アズワン社製）により均一になるまで攪拌し感光性ポリアミド酸組成物（Ｉ）を得た。評価結果を表１に示す。
【００６０】
【化１３】
0005065853.tif 000012
【００６１】
[実施例２]
合成例２で得たポリアミド酸（ＩＩ）１０ｇ、感光剤としてポリアミド酸に対して２０重量部のキノンジアジド化合物（式１２）０．４２ｇを２０ｃｃガラス瓶に入れ、ミックスローター（ＭＲ−５  アズワン社製）により均一になるまで攪拌し感光性ポリアミド酸組成物（ＩＩ）を得た。評価結果を表１に示す。
【００６２】
[比較例１]
合成例３で得たポリアミド酸（ＩＩＩ）１０ｇ、感光剤としてポリアミド酸に対して２０重量部のキノンジアジド化合物（式１２）０．４２ｇを２０ｃｃガラス瓶に入れ、ミックスローター（ＭＲ−５  アズワン社製）により均一になるまで攪拌し感光性ポリアミド酸組成物（ＩＩＩ）を得た。評価結果を表１に示す。
【００６３】
【表１】
0005065853.tif 000013
【産業上の利用可能性】
【００６４】
本発明の感光性ポリアミド酸組成物、及びそれを用いた感光性ドライフィルム、積層フィルムは、ＦＰＣ用途に好適に利用できる。
【図面の簡単な説明】
【００６５】
【図１】実施例２で得られた組成物を脱溶剤した後のＦＴ−ＩＲチャート
【図１】
0005065853.tif 000015